Brevet FR2770219A1 — publié le 19990430

[ PROCÉDÉ DE FABRICATION DE COPOLYMÈRES À ARCHITECTURE CONTRÈLÉE À L'AIDE D'AMORCEURS RADICALAIRES FONCTIONNELS EN POLYMÉRISATION RADICALAIRE VIVANTE, ET COMPOSÉS AMORCEURS ET COPOLYMÈRES CORRESPONDANTS La présente invention concerne un procédé de fabrication de copolymères à architecture contrôlée à l'aide d'amorceurs radicalaires fonctionnels en polymérisation radicalaire vivante. Les copolymères obtenus peuvent être des polymères biséquencés, triséquencés, voire comportant un plus grand nombre de séquences. Ce procédé combine la polymérisation radicalaire classique (désignée dans ce qui suit simplement par polymérisation radicalaire) et la polymérisation radicalaire vivante. Dans Macromolecules, Vol. 30, No 18, 8 septembre 1997, pages 5195-5199, I.Q. Li et al. décrivent la préparation d'un amorceur azoique terminé à chaque extrémité par des radicaux nitroxyde, cet amorceur étant utilisé pour la polymérisation radicalaire classique d'acrylate de n-butyle, de méthacrylate de méthyle et d'isoprène, le macroamorceur terminé par les radicaux nitroxyde servant à la copolymérisation radicalaire vivante du styrène ou du styrène et de l'acrylonitrile. La Société déposante propose d'utiliser d'autres voies de polymérisation radicalaire vivante et/ou d'autres types d'amorceurs, permettant de proposer de nouveaux copolymères séquencés. La présente invention a donc pour objet un procédé de fabrication d'un copolymère séquencé, caractérisé par le fait que:30 - dans une première étape, on conduit une polymérisation radicalaire par voie thermique d'au moins un monomère M1 à l'aide d'un amorceur de formule (I): X-A-Y (I) dans laquelle: - X et Y représentent chacun un groupement fonctionnel monovalent réactif et reactivable en polymérisation radicalaire vivante; A représente un groupement divalent comprenant une liaison capable, en polymérisation radicalaire de se diviser pour générer des radicaux libres X-D et 'E-Y, D et E étant les deux fragments de A issus de la division de ladite liaison, pour obtenir un polymère pouvant être représenté par la formule (II): X-D-(ou Y-E-)PM1-T (II) o T représente (1) un groupe terminal X-D- ou Y-E- qui se forme par recombinaison et/ou (2) un groupe terminal qui comporte une liaison insaturée et une liaison saturée et qui se forme par dismutation, les terminaisons T étant totalement ou essentiellement de type (2) dans le cas o M1 est un monomère méthacrylique; - dans une seconde étape, on conduit une polymérisation radicalaire vivante du polymère (II) ainsi obtenu, conduisant à l'insertion entre les X et D et entre les Y et E de ce dernier d'une séquence polymère PM2 d'au moins un monomère M2, le copolymère vivant obtenu pouvant être utilisé comme macroamorceur dans une nouvelle étape de polymérisation radicalaire vivante d'au moins un monomère M3, PM2 ne représentant pas une séquence de polystyrène ou de copolymère styrène-acrylonitrile pour une séquence PM1 (méth)acrylique ou de polyisoprène dans le cas de copolymères triséquencés ou bisequencés obtenus avec un amorceur (I) de type azoique, dans lequel X et Y représentent des groupements donnant des radicaux nitroxyde en copolymérisation radicalaire vivante. Les monomères M1 et M2 et le cas échéant M3 sont notamment choisis parmi les monomères vinyliques, allyliques, vinylidéniques, diéniques et oléfiniques. Par monomères vinyliques, on entend les (méth)acrylates, les monomères vinylaromatiques, les esters vinyliques, les éthers vinyliques, le (méth)acrylonitrile, le (méth)acrylamide et les mono- et di-(alkyl en Cl-Cr8)- (méth)acrylamides, et les monoesters et diesters de l'anhydride maléique et de l'acide maléique. * Les (méth)acrylates sont en particulier ceux des formules respectivement: CH 13 0 CH2 = C - C - 0 - R et CH2 = CH - C - 0 - R Il Il O o dans lesquelles R0 est choisi parmi les radicaux alkyle en C1-Cl8, linéaires ou ramifiés, primaires, secondaires ou tertiaires, cycloalkyle en C5-C18, (alcoxy en Cl-Cl8)-alkyle en Cl-C18, (alkylthio en C1-Cl8)-alkyle en Cl-C18, aryle et arylalkyle, ces radicaux étant éventuellement substitués par au moins un atome d'halogène et/ou au moins un groupe hydroxyle, les groupes alkyle ci-dessus étant linéaires ou ramifiés; et les (méth)acrylates de glycidyle, de norbornyle, d'isobornyle. Comme exemples de méthacrylates utiles, on peut citer les méthacrylates de méthyle, d'éthyle, de 2,2,2- trifluoroéthyle, de n-propyle, d'isopropyle, de n-butyle, de sec.-butyle, de tert.-butyle, de n-amyle, d'i-amyle, de n- hexyle, de 2-éthylhexyle, de cyclohexyle, d'octyle, d'i- octyle, de nonyle, de décyle, de lauryle, de stéaryle, de phényle, de benzyle, de 5-hydroxy-éthyle, d'isobornyle, d'hydroxypropyle, d'hydroxybutyle. Comme exemples d'acrylates de la formule ci- dessus, on peut citer les acrylates de méthyle, d'éthyle, de n-propyle, d'isopropyle, de n-butyle, de sec.-butyle, de tert.-butyle, d'hexyle, de 2-éthylhexyle, d'isooctyle, de 3,3,5-triméthylhexyle, de nonyle, d'isodécyle, de lauryle, d'octadécyle, de cyclohexyle, de phényle, de méthoxyméthyle, de méthoxyéthyle, d'éthoxyméthyle et d'ethoxyéthyle. * Par monomère vinylaromatique au sens de la présente invention, on entend un monomère aromatique à insaturation éthylénique tel que le styrène, le vinyltoluène, l'alphaméthylstyrène, le méthyl-4-styrène, le méthyl-3-styrène, le méthoxy-4-styrène, l'hydroxyméthyl-2- styrène, l'éthyl-4-styrène, l'éthoxy-4-styrène, le diméthyl- 3,4-styrène, le chloro-2-styrène, le chloro-3-styrène, le chloro-4méthyl-3-styrène, le tert.-butyl-3-styrène, le dichloro-2,4-styrène, le dichloro-2,6-styrène et le vinyl-l- naphtalène. * Comme esters vinyliques, on peut citer l'acétate de vinyle, le propionate de vinyle, le chlorure de vinyle et le fluorure de vinyle, et comme éthers vinyliques, on peut citer le vinyl méthyl éther et le vinyl éthyl éther. Comme monomère vinylidénique, on cite le fluorure de vinylidène. Par monomère diénique, on entend un diène choisi parmi les diènes linéaires ou cycliques, conjugués ou non- conjugués comme par exemple le butadiène, le 2,3-diméthyl- butadiène, l'isoprène, le 1,3-pentadiène, le 1,4-pentadiène, le 1,4-hexadiène, le 1,5-hexadiène, le 1,9-décadiène, le 5- méthylène-2-norbornène, le 5-vinyl-2-norbornène, les 2- alkyl-2,5-norbornadiènes, le 5-éthylène-2-norbornène, le 5- (2-propényl)-2-norbornène, le 5-(5-hexényl)-2-norbornène, le 1,5cyclooctadiène, le bicyclo[2,2,2]octa-2,5-diène, le cyclopentadiène, le 4,7,8,9-tétrahydroindène et l'isopropylidène tétrahydroindène. Comme monomères oléfiniques, on peut citer l'éthylène, le butène, l'hexène et le 1-octène. Les monomères oléfiniques fluorés peuvent également être cités. A comporte notamment un groupement choisi parmi les groupements: -N=N-, -0-0-, -C-O-O-C-, -O-C-O-O-C-O-, Il I1 I Il -O-O-C- et -C- O-O-O-O-C-, dont le clivage fournit les Il I1 I1 radicaux libres en polymérisation radicalaire. Un exemple de l'amorceur (I) est celui issu de la réaction de l'acide 4,4'-azobis(4-cyano- pentanoïque) avec un alcool portant un groupement fonctionnel X ou Y. Un autre exemple de l'amorceur (I) est celui issu de la réaction entre le peroxyde d'hydrogène et un chlorure d'acide portant un groupement X ou Y. On conduit généralement la polymérisation de la première étape à une température comprise dans une plage allant de 0 C à une température inférieure à la température de dissociation des groupements X et Y, en particulier à une température de 20 à 200 C, excepté dans le cas o X et Y donnent des radicaux nitroxyde à la deuxième etape, o cette plage de température est de 20 à 100 C. En effet, au-dessus de 100 C, la liaison C-nitroxyde est labile. Conformément à un premier mode de réalisation, la polymérisation radicalaire vivante de la deuxième étape est une polymérisation à activation thermique en présence de radicaux libres stables comprenant le groupement =N-O', les groupements X et Y représentant alors chacun notamment un25 reste choisi parmi ceux des formules (IIIa) et (IIIb): R2 R3 R6 R5 R7 R8 \/ \/ \/ C C C / \ 4 Il R \ / R4 N N o o o I (IIIa) (IIIb) o - R1 R2, R3,, R R5,, R, R7 R R et R8, identiques ou différents, représentent chacun: * un atome d'halogène, tel que le chlore, le brome ou l'iode; * un groupement hydrocarboné linéaire, ramifié ou cyclique, saturé ou insaturé, tel qu'un radical alkyle ou phényle; * un groupement ester -COOR9 ou un groupement alcoxyle - OR10 ou un groupement phosphonate -PO(ORll)2 ou R9, R10 et les R1l représentent chacun indépendamment un groupement hydrocarboné linéaire, ramifié ou cyclique, saturé ou insaturé; * une chaîne de polymère pouvant être par exemple une chaîne de poly(méthacrylate de méthyle), de polybutadiène, de polyoxyéthylène, de polyoxypropylène, de polyoléfine comme de polyéthylène ou de polypropylène mais étant, de préférence, une chaîne de polystyrène, R3 et R6 pouvant être reliés entre eux pour former un groupement R12 -(C)n-; R13 (CH 2> (CH2)o R17 R18 2514 1(CH2)m5/ \1 l R - c C - R15; R16 - C C - c - I I IR19 1 19 o R12 R13 R14 R15 R16, R17, R18 et R19 représentent chacun indépendamment un atome d'hydrogène, OH, -COOH, -PO(OH)2, -SO3H ou ont une signification choisie parmi celles envisagées ci-dessus pour R1 à R8; - n vaut 2 ou 3, les R12 et les R13 portés par les différents atomes de carbone pouvant être identiques ou différents; - m et o représentent chacun un entier de 1 à 10, ladite polymérisation radicalaire vivante étant conduite à une température supérieure à 80 C. Le radical libre stable est choisi en particulier parmi: - le 2,2,5, 5-tétraméthyl-l-pyrrolidinyloxy (généralement commercialisé sous la marque PROXYL); - le 2,2,6,6-tétraméthyl-l-pipéridinyloxy (généralement commercialisé sous la dénomination TEMPO); - le Ntertiobutyl-l-phényl-2-méthyl propyl nitroxyde; - le Ntertiobutyl-l-(2-naphtyl)-2-méthyl propyl nitroxyde; - le Ntertiobutyl-l-diéthylphosphono-2,2-diméthyl propyl nitroxyde; - le Ntertiobutyl-l-dibenzylphosphono-2,2-diméthyl propyl nitroxyde, - le N-phényl-l-diéthylphosphono-2,2-diméthyl propyl nitroxyde; - le N-(l-phényl 2-méthyl propyl)-l-diéthylphosphono-l- méthyl éthyl nitroxyde. Conformément à un deuxième mode de réalisation de la présente invention, la polymérisation radicalaire vivante de la deuxième étape est une polymérisation à activation photochimique en présence de radicaux libres, en particulier de radicaux libres provenant de groupements X et Y de formule (IV): R20-S- (IV) o R20 est choisi parmi les radicaux alkyle, aryle, aralkyle et alkaryle, ayant par exemple 1 à 30 atomes de carbone et pouvant comporter des substituants; et les radicaux des formules: R21 N - C -; R23-O-c 352 Il Il R2 U S o U représente O ou S, et R21, R22 et R23 sont choisis chacun parmi les radicaux alkyle, aryle, aralkyle et alkaryle, ayant par exemple de 1 à 30 atomes de carbone et pouvant comporter des substituants, R21 et R22 pouvant former, conjointement avec l'atome d'azote qui les porte, un cycle azoté en C4 -C10, pouvant comporter des substituants. Des exemples de groupements X et Y sont dans ce cas: Et N-C-S-; /-C-S-- S Et S Me Me HOCH2CH2 \\ N - C - S- N-C-S-; / Il / U Me S Et S Ipr-O-C-S- il S ou le radical N-(2-phtalimido éthyl)pipérazine thiurame. On peut également se rapporter aux brevets européens EP 507 036, EP 418 118, EP 342 073 et EP 338 918 pour compléter cette liste d'exemples. Ladite photopolymérisation est généralement conduite en présence d'un rayonnement UV à une température comprise entre -50 C et 100 C. Conformément à un troisième mode de réalisation de la présente invention, la polymérisation radicalaire vivante de la deuxième étape est une polymérisation contrôlée par transfert d'atomes, en présence de radicaux libres, en particulier de radicaux libres provenant de X et Y qui représentent chacun un groupement choisi parmi: Z Z Z Z Z4C-; H-C-CF2-; H; H-Q-C-; I I I z z (a) (b) (c) (d) H Z H 0 H-C-O-C-c-; Z-; i IlI i-l \ -' H 0Z H 0 (e) (f (g) H H CH3 H Z-c-; & z-; Z-; C=O (=O CN ()U OR24 SR24 (k) (h) (1) () CH3 H H Z-c-; O-- --Z; O-C-C-Z il I I O CH3 OH (1) (m) (n) o Z représente chlore ou brome et R24 représente hydrogène, alkyle ou aryle, ladite réaction de polymérisation pouvant être catalysée par des complexes de métaux de transition, tels que: - les complexes de cuivre de type CuZ'/L, o: - Z' représente un atome d'halogène ou encore l'ion hexafluorophosphate PF6 ou un groupement acétate; et - L est un ligand Q-diimine, de squelette -N=C-C=N-, cette famille incluant la 2,2'- bipyridine et ses dérivés, la 1,10-phénanthroline et ses dérivés, les 1, 4-diazo-l,3-butadiènes et les 2-pyridinecarbaldéhyde imines de structures: R27 R30 R26 R28 R29 R31 R36 R37 R35 N R38 R34 R33Ni-NQ-40R9 R3 3 40 R42 R44 R4k 1N4 R43 O N-R45 N o R25 à R45 représentent chacun hydrogène, alkyle ou aryle; et - les catalyseurs complexes des métaux Ni, Pd ou Pt (tels que ceux décrits dans la demande européenne EP-97 401 440 du 20 juin 1997); Fe, Ru ou Os (tels que ceux décrits dans la demande européenne EP-97 401 441 du 20 juin 1997); Pd (tels que ceux décrits dans la demande européenne EP-97 400 600.9 du 18 mars 1997); Rh, Co ou Ir (tels que ceux décrits dans la demande européenne EP-97 401 442. 5 du 20 juin 1997); et Cu, Ag ou Au (tels que ceux décrits dans la demande européenne EP-97 401 443.3 du 20 juin 1997). il La présente invention porte également sur les copolymères susceptibles d'être obtenus par le procédé qui vient d'être décrit, ainsi que sur les composés de formule (V): X - L1 -A' - L2 - Y (V) dans laquelle: - A' représente un groupement choisi parmi les groupements: -N=N-, -O-O-, -C-O-O-C-, -O-C-O-O-C-O-, Il Il Il il O O 0 O --O-C- et -C-O-O-O-O-C- Il Il Il O O O - L1 et L2 représentent chacun un groupement de liaison divalent; et - X et Y représentent chacun un groupement choisi parmi ceux des formules (IIIa) et (IIIb) ci-dessus; ceux de la formule (IV) ci-dessus; et les groupements: z z z Z Z4-; H-C-CF2-; H C; H-Q-C I I I I II Z Z z Z 0 (a) (b) (c) (d) H Z H O I II I I H 0Z H O (e) ( (g) H H CH3 H z__- Z-C-; Z-C-; J II I C=O C=O CN QX OR24 &R24 (h) (') CH3 H H Z-c- ----C---Z; O-C-C-Z I 'i I CN 0ctWH3 OH (1 (m) (n) o: - Z représente chlore ou brome; et - R24 représente hydrogène, alkyle ou aryle, X et Y ne pouvant représenter un groupement de formule (IIIa) lorsque A représente -N=N-. On peut citer les composés pour lesquels A' représente -O-O-, -C-O-O-C-, -O-C-O-O-C-O-, -O-O-C- et Il Il Il Il Il O o O o O 0 0 0 0 0 -C-O-O-O-O-C-; et X et Y sont ceux représentés par les II 1 o o formules (IIIa), (IIIb) et (IV) et (a) à (n) ci-dessus; et ceux pour lesquels A' représente le groupement -N=N- et X et Y sont choisis parmi ceux de formule (IIIb), (IV) et (a) à (n) ci-dessus. On peut citer en particulier les composés: CH3 CH3 CC13-CH2-O-C-C2H4-C-N=N-C-C2H4-C-O-CH2-CCl3; Il 4 I Il O CN CN O CH3 CH3 I I Les Exemples suivants illustrent la présente invention sans toutefois en limiter la portée. Dans ces exemples, on a utilisé les abréviations suivantes: * THF: tétrahydrofuranne * ACP: acide 4,4'azobis(4-cyano-pentanoïque) CH3 CH3 HO-C -(CH2)2-C-N=N-O- il il & I(ilI O CN CN O * DCC: dicyclohexylcarbodiimide (N=c=N) * DMAP: CH3 N CH3 * DCU: dicyclohexylurée IN-C-NH * ABu: acrylate de n-butyle * PABu: séquence de poly(acrylate de nbutyle) * S:styrène * PS:séquence de polystyrène * MMA:méthacrylate de méthyle * PMMA:séquence de poly(méthacrylate de méthyle) * PB:polybutadiène Mn:Masse moléculaire moyenne en nombre DPn:Degré de polymérisation moyen en nombre EXEMPLE 1:Préparation d'un polymère triséquencé PS-PABu-PS (a) Synthèse de l'amorceur: CH3 CH3 DCC I I CC13-CH2OH + ACP > CC13-CH2-O-C-C2H4-C-N=N-C-C2H4-C-O-CH2-CCl3 DMAP Il 1 I il O CN CN O (Lors de la réaction, la DCC donne la DCU qu'il y aura lieu d'éliminer) Mode opératoire Une solution de 11,18 g d'ACP (39,9 mmoles), 13,70 g de trichloroéthanol (92,2 mmoles) et 250 ml de THF est homogénéisée dans un ballon de 500 ml. A refroidissement à 0 C, on ajoute, par une ampoule à brome, une solution contenant 19,02 g de DCC (92,2 mmoles), 0,5 g de DMAP (4,1 mmoles) et 50 ml de THF. Après 10 minutes environ, on observe l'apparition d'un précipité blanc de DCU. Après 40 minutes, l'addition est terminée et on laisse la réaction se poursuivre à la température ambiante. La solution obtenue est filtrée sur fritté n 5 pour éliminer la DCU. Enfin, on évapore à froid pour ne pas décomposer l'amorceur. On obtient une huile que l'on reprend par 100 ml de chloroforme. Cette solution est précipitée lentement dans 1,5 1 de pentane à 0 C. On filtre ensuite pour récupérer l'amorceur précipité. On le sèche sous 1 x 10- 3 bar. On récupère 6,35 g de poudre blanche. RMN 1H (Bruker, 200 MHz) (6): 4,75 (s, CH2CC13); 2,5 (m, CO- C2H4-C); 1,75 (s, CH3). (b) Première étape de la polymérisation CH3 CH3 I I CC1 3-CH2-O-C-C2H4-C-N=N-C-C2H4-C-O-CH2-CCl3 O CN CN O a l ABu CH3 CH3 ic 3 CC l3-CH -O-C-C2H4-C-PABu-C-C2H4-C-O-CH2 CCl3 O CN CN O 250 mg de cet amorceur sont solubilisés dans 3,93 g d'ABu. Dans un ballon bicol de 50 ml surmonté d'un réfrigérant, 13,1 ml de cyclohexanone sont portés à 130 C. Après trois cycles de purge (vide-azote), le système est placé sous atmosphère inerte et le mélange monomère-amorceur est ajouté directement dans la cyclohexanone à 130 C, le tout sous agitation magnétique. Après quatre minutes, le chauffage est arrêté et le ballon est plongé dans un bain de glace afin de stopper la polymérisation. Après évaporation du solvant (traitement thermique sous vide), la conversion massique du monomère est de 80%. Par analyse RMN 1H du PABu, la masse moléculaire moyenne en nombre (Mn) a été déterminée en calculant le rapport des hauteurs des pics correspondant aux protons du PABu et des protons en alpha du CCl3. La Mn obtenue est de 8700 g/mole, soit un DPn de 64. Par GPC dans le THF, avec un étalonnage de polystyrènes standards, la Mn est de 3100 g/mole. (c) Deuxième étape de la polymérisation CH3 CH3 l l CC13-CH20-C-C2H4-C-PABu-C-C2H4-C-O-CH2CC13 il I I il 0 C N CN 0 I + S CI CH3 CH3 Ci Cl-PS-C-CH20-C-C2H4-C-PABu-C-C2H4- C-O-CH2C-PS-C1 z I I I l z I Cl 0 CN CN 0 Cl Dans un ballon monocol de 50 ml surmonté d'un take-off et d'un robinet, 1 g du PABu de 8700 g/mole précédemment synthétisé, 20,83 g de styrène, 500 mg de CuCl et 2,36 g de bipyridine sont ajoutés. Le mélange réactionnel est immédiatement dégazé sous vide selon les conditions opératoires suivantes: 1 - Solidification du mélange en plongeant le ballon dans de l'azote liquide; 2 - Mise sous vide; 3 Liquéfaction du mélange en le plongeant dans du méthanol tout en conservant le vide et en agitant; 4 - Ce cycle est répété jusqu'à ce qu'il n'y ait plus de bulles lors de la liquéfaction. Ensuite le ballon laissé sous vide est placé à C pendant 12 heures sous agitation magnétique. Après ces 12 heures, le mélange est solubilisé dans 100 g de chloroforme. Le cuivre présent dans le milieu est éliminé par filtration sur fritté puis par passage de la solution sur alumine. Le polymère final est analysé en GPC et la Mn obtenue est égale à 92600 g/mole. L'analyse GPC montre que le pic correspondant au PABu de Mn = 8700 g/mole disparait complètement lors de la copolymérisation avec le styrène pour donner le polymère triséquencé PS-PABu-PS, dont la séquence PABu a une Mn de 8700 g/mole, et les séquences de PS, une Mn de 45 000 g/mole. EXEMPLE 2 On utilise comme macroamorceur le même PABu que celui obtenu à la première étape de polymérisation de l'Exemple 1 (Mn = 8700 g/mole). 1 g de ce polymère est mélangé à 2,05 g de styrène, à 60 mg de CuCl et à 0, 277 g de bipyridine et on suit le même mode opératoire que celui de la deuxième étape de polymérisation de l'Exemple 1; le copolymère final a une Mn de 13000 g/mole, d'ou un PS-PABu-PS à séquences PS de 2200 g/mole chacune. EXEMPLE 3: Préparation d'un polymère trisécquencé PS-PABu-PS (a) Synthèse de l'amorceur N-C-S-(CH2)2-OH + ACP il C- CH3 CH3 I J N- C-S-(CH2"-0-C- C2H4-C-N=N-C-C2H^4-C-O-(CH2>2-S-C-NN S O C N o S L'alcool de départ est formé par la réaction de substitution nucléophile entre le 1-chloro-2- hydroxyéthane et l'anion pipéridinodithiocarbamate (issu de la réaction d'addition entre le disulfure de carbone (1 mole) et la pipéridine (2 moles)). La substitution nucléophile est réalisée dans de l'éthanol absolu. Après avoir solubilisé 5 g de pipéridinodithiocarbamate dans 100 ml d'éthanol à C, 2,5 g de 1-chloro-2-hydroxyéthane sont additionnés. Après addition complète, le mélange réactionnel est porté à reflux pendant 4 heures. Ensuite, le mélange réactionnel est lavé à l'eau à la température ambiante et le produit15 final est extrait au dichlorométhane. La phase organique est séchée avec du sulfate de magnésium, filtrée puis évaporée. g d'acide 4,4'-azobis(4- cyanovalérique) et 0,7 g de l'alcool de départ sont solubilisés dans 100 ml de tétrahydrofuranne (THF) dans un ballon de 250 ml. Après avoir refroidi le mélange réactionnel à 0 C, la solution suivante (9,2 g de DCC, 0,25 g de DMAP et 20 ml de THF) est additionnée au goutte à goutte à l'aide d'une ampoule à brome. Une fois l'addition terminée, la réaction continue25 pendant environ 4 heures à la température ambiante. Le mélange réactionnel est ensuite précipité à OC dans du pentane afin d'éliminer l'acide 4,4'-azobis(4- cyanovalérique) résiduel. Le rendement est de 75%. (b) Première étape de la polymérisation CH3 CH3 I 1 N-C-S-C2H4-O-C-C2H4-C-N=N-C-C2-i4- C- O-C2H-4-S-C-N) il il I I il il S O CN CN O S aiABu CN CN I / N-C-S-C2H4-O-C-C2H4-C-PABu-C-C2H4-C-O-C2H -S-C-N) il il I I il il S O CH3 CH3 O S 0,2 g de l'amorceur ainsi obtenu et 5 g d'ABu sont solubilisés dans 20 ml d'acetonitrile dans un ballon monocol de 50 ml surmonté d'un réfrigérant. Après avoir placé le mélange réactionnel sous atmosphère inerte (trois cycles de purge vide azote), le mélange réactionnel est porté à 80 C pendant 5 heures. Après élimination du solvant et du monomère résiduel par traitement thermique sous vide, la conversion * du monomère est de 70% massique. Le PABu obtenu, analysé par GPC avec un étalonnage de polystyrène, se caractérise15 par une Mn = 66300 g/mole et un indice de polymolécularité de 2,5. (c) Deuxième étape de la polymérisation CN CN I J -N-C-S-C24-O-C-C2H4-C-PABu-C-C2H4-C-O-C2H4-S-C-N S O CH3 CH3 O S S CH3 CH3 I I N-C-S-PS-C2H4-O-C-C2H4-C-PABu-C-C2H4-C-O-C2H4-PS-S-C-N il il I I il Il S O CN CN O S 0,9 g du PABu précédemment synthétisé et caractérisé sont solubilisés dans 10 g de styrène dans un tube en verre de 20 ml. Le système, après avoir été mis sous5 atmosphère inerte (azote) est placé sous rayonnement UV (lampe Philips HPK 125W, 4A). La photopolymérisation est réalisée à 30 C avec une distance de 15 cm entre la lampe et le tube. Apres 6 heures de réaction sous UV, le mélange réactionnel est solubilisé dans 20 ml de THF et précipité dans 100 ml de méthanol. Après séchage sous vide, 2 g de polymère sont obtenus. La caractérisation RMN et GPC donnent respectivement un copolymère avec un % molaire de PABu de 65% et de styrène de 35% et une Mn = 150 000.15 Ainsi le polymère final a une structure PS-PABu-PS avec une répartition de la Mn de 17 800-66 000-17 800, et un indice de polymolécularité de 2,4. Exemple 4: Préparation d'un copolvymère biséeuencé PMMA-PB (a) Synthèse de l'amorceur N-O0-CH--CH20H + Cl-C Q-ci N-O-CH-CH2-C Q -C I + HOOH -O-CH-CH2-O-C >-O Q C-O-CH,-CH- O-NX On synthétise l'alcool 1-(1-phényl-2- hydroxyéthoxy)-2,2,6,6-tétraméthylpyridine par une réaction de couplage entre un radical styryle (formé lors de l'étape d'amorçage entre un radical hydroxyle et une unité styrène) et une molécule de 2, 2,6,6-tétraméthyl-l1-pipéridinyloxy (TEMPO). Cette réaction est réalisée dans les conditions suivantes: 0,38 g (0,01 mole) de peroxyde d'hydrogène, 5,2 g (0,05 mole) de styrène et 3,12 g (0,02 mole) de 2,2,6, 6tétraméthyl-l-pipéridinyloxy (TEMPO) sont solubilisés dans ml d'isopropanol. Le mélange est porté à reflux du solvant pendant 10 heures. L'alcool formé est isolé par la technique de chromatographie sur colonne de silice avec un mélange éther de pétrole/éther (9/1) comme éluant. Le rendement est de 40%. On prépare ensuite le précurseur du peroxyde fonctionnel. 5 g de l'alcool précédent (isolé et purifié) sont mis en solution dans du benzène (50 ml) en présence de 3,7 g de chlorure de téréphtaloyle, dans un réacteur de ml surmonté d'un appareil DINSTARK. Le mélange réactionnel est porté à la température de l'azéotrope de mélange eau/benzène. Après 3 heures de réaction, le solvant est évaporé à l'évaporateur rotatif sous vide à température ambiante. Après purification par chromatographie sur colonne de silice avec un mélange éther de pétrole/éther (95:5) comme éluant, au moins 30% de 1-chlorure 4-[1-(1-phényl-2- hydroxyéthoxy)-2,2,6,6-tétraméthyl pipéridine)acide téréphtalique sont isolés. Ensuite, 2 g du composé précédent sont dissous dans ml de chloroforme et la solution est placée sous agitation magnétique à 0 C pendant 15 min. Parallèlement, dans 3 ml d'eau, 0,18 g de soude sont solubilisés et agités à 0 C. De même, 0,6 ml de peroxyde d'hydrogène à 20% sont placés à 0 C pendant 15 min. Ensuite, les deux dernières solutions sont ajoutées à la première préparation. Après 1 heure de réaction sous agitation magnétique à la température de 0 C,30 la phase chloroforme est récupéree. Après évaporation du chloroforme, une poudre blanche est obtenue, qui est ensuite recristallisée. Le rendement obtenu est au moins de 40%. L'amorceur peroxyde synthétisé a la structure ci- dessus. A 80 C, le temps de demi-vie est de 3 x 10 5s1 (b) Première étape de la polymérisation 0,1 g de l'amorceur peroxyde synthétisé ci-dessus est solubilisé dans 20 ml de toluène dans un réacteur en verre de 50 ml surmonté d'un réfrigérant. Ensuite, 2 g de 5 MMA sont ajoutés et, après avoir placé le mélange réactionnel sous atmosphère inerte, le réacteur est porté à 90 C pendant heures. Après avoir refroidi le mélange réactionnel à température ambiante, le mélange est purifié par précipitation dans 100 ml de méthanol. Après séchage du10 polymère, 1,4 g de PMMA sont recueillis,lequel, analysé par GPC, donne une masse moléculaire moyenne en nombre de 8200 g/mole et un indice de polymolécularité de 2,3. (c) Deuxième étape de polymérisation 8 g de PMMA précédemment synthétisé sont placés dans un réacteur en inox de 100 ml en présence de 20 g de butadiène et 30 g de toluène. Le mélange réactionnel est porté à 130 C pendant 24 h. Après refroidissement et dégazage du mélange réactionnel, 10% de conversion en butadiène sont obtenus. Après caractérisation RMN du proton20 du polymère obtenu (calcul réalisé en prenant en compte les pics caractéristiques des doubles liaisons du polybutadiène comprises entre 5,4 et 5,9 ppm et le pic caractéristique des fonctions esters à 4 ppm du poly(méthacrylate de méthyle), les masses moléculaires relatives sont de 8200 g/mole pour25 le bloc PMMA et de 1600 g/mole pour le bloc de polybutadiène. REVENDICATIONS i - Procédé de fabrication d'un polymère séquence, caractérisé par le fait que: - dans une première étape, on conduit une polymérisation radicalaire par voie thermique d'au moins un monomère M1 à l'aide d'un amorceur de formule (I): X-A-Y (I) dans laquelle: - X et Y représentent chacun un groupement fonctionnel monovalent réactif et réactivable en polymérisation radicalaire vivante; A représente un groupement divalent comprenant une liaison capable, en polymérisation radicalaire de se diviser pour générer des radicaux libres X-D et ' E-Y, D et E étant les deux fragments de A issus de la division de ladite liaison, pour obtenir un polymère pouvant être représenté par la formule (II): X-D-(ou Y-E- )PM1-T (II) o T représente (1) un groupe terminal X-D- ou Y- E- qui se forme par recombinaison et/ou (2) un groupe terminal comporte une liaison insaturée et une liaison saturée et qui se forme par dismutation, les terminaisons T étant totalement ou essentiellement de type (2) dans le cas o M1 est un monomère méthacrylique; - dans une seconde étape, on conduit une polymérisation radicalaire vivante du polymère (II) ainsi obtenu, conduisant à l'insertion entre les X et D et entre les Y et E de ce dernier d'une séquence polymère PM2 d'au moins un monomère M2, le copolymère vivant obtenu pouvant être utilisé comme macroamorceur dans une nouvelle étape de polymérisation radicalaire vivante d'au moins un monomère M3, PM2 ne représentant pas une sequence de polystyrène ou de copolymère styrène-acrylonitrile pour une séquence PM1 (méth)acrylique ou de polyisoprène dans le cas de copolymères triséquencés ou biséquencés obtenus avec un amorceur (I) de type azoïque, dans lequel X et Y représentent des groupements donnant des radicaux nitroxyde en copolymérisation vivante. 2 - Procédé selon la revendication 1, caractérisé par le fait que l'on choisit les monomères M1, M2 et le cas échéant M3, parmi les monomères vinyliques, allyliques, vinylidéniques, diéniques et oléfiniques. 3 - Procédé selon l'une des revendications 1 et 2, caractérisé par le fait que A comporte un groupement choisi parmi les groupements -N=N-, -0-O-, -C-O-O-C-, -O-C-O-O-C-O-, II II II II O o o o -O-O-C- et -C-O-O-O-O-C-, dont le clivage fournit les II II II O O O radicaux libres en polymérisation radicalaire. 4 - Procédé selon l'une des revendications 1 à 3, caractérisé par le fait que l'amorceur (I) est issu de la réaction de l'acide 4,4'-azobis(4-cyano-pentanoïque) avec un alcool portant un groupement fonctionnel X ou Y. 5 - Procédé selon l'une des revendications 1 à 3, caractérisé par le fait que l'amorceur (I) est issu de la réaction entre le peroxyde d'hydrogène et un chlorure d'acide portant un groupement X ou Y. 6 - Procédé selon l'une des revendications 1 à 5, caractérisé par le fait que l'on conduit la polymérisation de la première étape à une température comprise dans une35 plage allant de 0 C à une température inférieure à la température de dissociation des groupements X et Y. 7 - Procédé selon l'une des revendications 1 à 6, caractérisé par le fait que la polymérisation radicalaire vivante de la deuxième étape est une polymérisation à activation thermique en présence de radicaux stables 5 comprenant le groupement =N- O'. 8 - Procédé selon la revendication 7, caractérisé par le fait que X et Y représentent chacun un reste choisi parmi ceux des formules (IIIa) et (IIIb): R2 R3 R6 R5 R7 R8 1 0 \C/ \/ \/ c c R \ / \R4 (II a) (IIIb) o - R1, R2, R3, R4, R5, R6 R7 et R8, identiques ou différents, représentent chacun: * un atome d'halogène, tel que le chlore, le brome ou l'iode; * un groupement hydrocarboné linéaire, ramifié ou cyclique, saturé ou insaturé, tel qu'un radical alkyle ou phényle; * un groupement ester - COOR9 ou un groupement alcoxyle -OR10 ou un groupement phosphonate -PO(ORll)2 o R9, R10 et les R11 représentent chacun indépendamment un groupement hydrocarboné linéaire, ramifié ou cyclique, saturé ou insaturé; * une chaîne de polymère pouvant être par exemple une chaîne de poly(méthacrylate de méthyle), de polybutadiène, de polyoxyéthylène, de polyoxypropylène, de polyoléfine comme de polyéthylène ou de polypropylène mais étant, de préférence, une chaîne de polystyrène, R3 et R6 pouvant être reliés entre eux pour former un groupement R12 -(C)n-; R13 (CH2)m (CH2)o R17 R18 R14 - C C - R15 1; R6 C - c I I I 119 R R12 R13 R14 R15 16 1 819 ou R12 R13 R14R15R16, R17, R18 et R représentent chacun indépendamment un atome d'hydrogène, OH, -COOH, -PO(OH)2, -S03H ou ont une signification choisie parmi celles envisagées ci-dessus pour R1 à R8; - n vaut 2 ou 3, les R12 et les R13 portés par les différents atomes de carbone pouvant être identiques ou différents; - m et o représentent chacun un entier de 1 à 10, ladite polymérisation radicalaire vivante étant conduite à une température supérieure à 80 C. 9 - Procédé selon la revendication 8, caractérisé par le fait que le radical libre stable est choisi parmi: - le 2,2,5,5-tétraméthyl-lpyrrolidinyloxy; - le 2,2,6,6-tétraméthyl-1-pipéridinyloxy; - le Ntertiobutyl-l-phenyl-2-méthyl propyl nitroxyde; - le Ntertiobutyl-l-(2-naphtyl)-2-méthyl propyl nitroxyde; - le Ntertiobutyl-1-diéthylphosphono-2,2-diméthyl propyl nitroxyde; - le Ntertiobutyl-l-dibenzylphosphono-2,2-diméthyl propyl nitroxyde, - le N-phényl-l-diéthylphosphono-2,2-diméthyl propyl nitroxyde; - le N-(l-phényl 2-methyl propyl)-l-diéthylphosphono-l- méthyl éthyl nitroxyde. - Procédé selon l'une des revendications 1 à 6, caractérisé par le fait que la polymérisation radicalaire vivante de la deuxième étape est une polymérisation à activation photochimique en présence de radicaux libres. 11 - Procédé selon la revendication 10, caractérisé par le fait que l'activation photochimique a lieu en présence de radicaux libres provenant de groupements X et Y de formule10 (IV): R20-S- (IV) o R20 est choisi parmi les radicaux alkyle, aryle, aralkyle et alkaryle, ayant par exemple 1 à 30 atomes de carbone et pouvant comporter des substituants; les radicaux des15 formules: R21 N-C-; R23_O-C; 2 1l Il R U S dans lesquels U représente 0 ou S, et R21, R22 et R23 sont choisis chacun parmi les radicaux alkyle, aryle, aralkyle et alkaryle, ayant par exemple de 1 à 30 atomes de carbone et pouvant comporter des substituants, R21 et R22 pouvant25 former, conjointement avec l'atome d'azote qui les porte, un cycle azoté en C4-C10, pouvant comporter des substituants. 12 - Procédé selon la revendication 11, caractérisé par le fait que X et Y sont choisis parmi: Et -N30-S; N-C-SE il N-C-S-; S / it Et s Me HOCH2CH2 \ \ N - C - S- N-C-S-; / II / 11 Me S Et S Ipr-O-C-S- Il S et le radical N-(2-phtalimido éthyl)pipérazine thiurame. 13 - Procédé selon l'une des revendications 1 à 6, caractérisé par le fait que la polymérisation radicalaire vivante de la deuxième étape est une polymérisation contrôlée par transfert d'atomes, en présence de radicaux libres.15 14 - Procédé selon la revendication 13, caractérisé par le fait que la polymérisation radicalaire a lieu en présence de radicaux libres provenant de X et Y qui représentent chacun un groupement choisi parmi: Z Z Z Z z z z z Z4-; H-C-CF2-; H-s; H-C-C- I I I II z z z Z 0 (a) (b) (c) (d) H Z H 0 I il Hz-C k H 0 Z H (e) ( (g) H H CH3 H I II Z- Z--C z-; Z----C- 1 &=0 (i=0 OR24 &R24 (k) (h) (O (J) CH3 H H Z4-; -O-C-C-Z; -O--C--Z CN (MC(H3 OH () (m) (n) o Z représente chlore ou brome et R24 représente hydrogène, alkyle ou aryle. 15 - Procédé selon l'une des revendications 13 et 14, caractérisé par le fait que la réaction est conduite en présence d'un catalyseur choisi parmi les complexes de métaux de transition, tels que: les complexes de cuivre de type CuZ'/L, o: - Z' représente un atome d'halogène ou encore l'ion hexafluorophosphate PF6 ou un groupement acétate; et - L est un ligand a-diimine, de squelette -N=C-C=N-, cette famille incluant la 2,2'- bipyridine et ses dérivés, la 1,10-phénanthroline et ses dérivés, les 1, 4-diazo-1,3-butadiènes et les 2-pyridinecarbaldéhyde imines de structures: R27 R30 R26 R28 R29 R31 R255 N N R32 R36 R37 R35, R38 R34 R3 9 R3'3 0 R42 R44 R4 1kN R4 R43 N-R45 O N o R25 à R45 représentent chacun hydrogène, alkyle ou aryle; et les catalyseurs complexes des métaux Ni, Pd, Pt, Fe, Ru, Os, Rh, Co, Ir, Cu, Ag et Au. 16 - Copolymères séquences susceptibles d'être obtenus par le procédé tel que défini à l'une des revendications 1 à 15. 17 - Composé de formule: X - L1 - A' - L2 - Y (V) dans laquelle: - A' représente un groupement choisi parmi les groupements: -N=N-, -0-0-, -C-O-O-C-, -O-C-O-O-C-O-, Il I1 II II 0 O O O -O-O-C- et -C-O-O-O-O-C-; Il II II O O O L1 et L2 représentent chacun un groupement de liaison divalent; et - X et Y représentent chacun un groupement choisi parmi ceux des formules (IIIa) et (IIIb): R2 R3 R6 R5 R7 R8 C \CI \c/ \C/ R \ / \R4 oI (IIIa) (IIIb) o: - R1, R2 R3, R4, R5, R6, R7 et R8, identiques ou différents, représentent chacun: * un atome d'halogène, tel que le chlore, le brome ou l'iode; * un groupement hydrocarboné linéaire, ramifié ou cyclique, saturé ou insaturé, tel qu'un radical alkyle ou phényle; * un groupement ester -COOR9 ou un groupement alcoxyle -OR10 ou un groupement phosphonate -PO(OR11)2 o R9, R10 et les R11 représentent chacun indépendamment un groupement hydrocarboné linéaire, ramifié ou cyclique, saturé ou insaturé; * une chaine de polymère pouvant être par exemple une chaîne de poly(méthacrylate de méthyle), de polybutadiène, de polyoxyéthylène, de polyoxypropylène, de polyoléfine comme de polyéthylène ou de polypropylène mais étant, de préférence, une chaine de polystyrène, R3 et R6 pouvant être reliés entre eux pour former un groupement R12 -(C)n; R13 (CH 2)m (CH2)o R17 R18 R14 - c C - R15; 16 C -C - I I I19 1 19 oU R12 R13 R14 R15 R16, R17, R18 et R19 représentent chacun indépendamment un atome d'hydrogène, OH, -COOH, - PO(OH)2, -SO3H ou ont une signification choisie parmi celles envisagées ci-dessus pour R1 à R8; - n vaut 2 ou 3, les R12 et les R13 portés par les différents atomes de carbone pouvant être identiques ou différents; - m et o représentent chacun un entier de 1 à 10; ou encore ceux de la formule (IV): R20-S- (IV) o R20 est choisi parmi les radicaux alkyle, aryle, aralkyle et alkaryle, ayant par exemple 1 à 30 atomes de carbone et pouvant comporter des substituants; les radicaux des formules: R21 N-C-; R23-0-C; R2 l ilS R U S dans lesquels U représente O ou S, et R21, R22 et R23 sont choisis chacun parmi les radicaux alkyle, aryle, aralkyle et alkaryle, ayant par exemple de 1 à 30 atomes de carbone et pouvant comporter des substituants, R21 et R22 pouvant former, conjointement avec l'atome d'azote qui les porte, un cycle azoté en C4-C10, pouvant comporter des substituants; ou encore ceux des formules (a) à (n): Z Z Z Z Z-;H--CF2-; H- H-C-; I I Ilz (a) (b) (c) (d) H Z H O Z--C H O Z H (e) ( (g) H H CH3 H Z-, z Z. -, Z.-; Z- 1 (S=0o [3) (b)R24 &R24 (k) (h) (h) (') (J) CH3 H H Z- OC--Z, O-C-C-Z --C-Z il I CN10 & 3 0 H (10 (m) (n) o - Z représente chlore ou brome; et - R24 représente hydrogène, alkyle ou aryle. X et Y ne pouvant représenter un groupement de formule (IIIa) lorsque A' représente -N=N-. 18 - Composé selon la revendication 17, caractérisé par le fait que A' représente -O-O-, -C-O-O-C-, -O-C-O-O-C-O-, -O-O-C- et Il I II I I O 0 O O O -C-O-O-O-O-C-; et X et Y sont représentés par les l0 II II 01l O O formules (IIIa), (IIIb) et (IV) et (a) à (n) telles que définies à la revendication 17. 19 - Composé selon la revendication 17, caractérisé par le fait que A' représente -N=N- et X et Y sont représentés par les formules (IIIb) et (IV) et (a) à (n) telles que définies à la revendication 17. - Composé selon la revendication 17, de formule: CH3 CH3 CC3 2--CM-C2H4-C-N=N-C-C2H4-C-O-CH2-CCl3 0 CN CN 0 21 - Composé selon la revendication 17, de formule: CH3 CH3 C-S-(CH22-0-C- C21-4-N=N--C2H4-C-O-(CH2N2-S-C-N S O CN CN OS 22 - Composé selon la revendication 17, de formule: (